(57)【要約】      （修正有）【課題】樹脂製の基部を被覆した機能層を有し耐久性に優れる微細構造体、その製造方法、及び該微細構造体を用いた自動車部品を提供すること。【解決手段】二次元的に連続する複数個の微細突起１２を有する樹脂製の基部１０と、この微細突起１２を被覆した機能層２０を備える微細構造体であって、隣接する上記微細突起１２同士の頂部間距離Ｐが５０μｍ以下であり、上記機能層２０は、ケイ素を含む化合物が上記微細突起１２の表面に直接化学結合して形成されている。また、微細構造体の製造方法は、（Ａ）錐体状凸部を有する樹脂製の基部１０を成形する工程、（Ｂ）基部１０に酸化処理又は放電処理を施して錐体状凸部表面にＯＨ基を導入する工程、（Ｃ）錐体状凸部表面にケイ素元素を含む化合物を被覆して機能層２０を形成する工程を含む。さらに、本発明に係る自動車部品は、上記した微細構造体を用いて成るものである。【選択図】図１
2010228443.tif 000002
【特許請求の範囲】
【請求項１】
二次元的に連続する複数個の微細突起を有する樹脂製の基部と、この微細突起を被覆した機能層を備える微細構造体であって、
隣接する上記微細突起同士の頂部間距離Ｐが５０μｍ以下であり、
上記機能層は、ケイ素を含む化合物が上記微細突起の表面に直接化学結合して形成されていることを特徴とする微細構造体。
【請求項２】
上記微細突起の高さをＨとすると、そのアスペクト比Ｈ／Ｐが０．２〜１０であることを特徴とする請求項１に記載の微細構造体。
【請求項３】
上記微細突起が錐体状凸部からなり、この錐体状凸部の頂部が円形又は多角形の頂面をなし、この円形頂面又は多角形頂面に外接する円の径Ｄｔと、隣接する錐体状凸部同士の頂部間距離Ｐとが、Ｄｔ≧０．４Ｐの関係を満足することを特徴とする請求項１又は２に記載の微細構造体。
【請求項４】
当該微細構造体の表面における動摩擦係数が０．０５〜０．２５であることを特徴とする請求項１〜３のいずれか１項に記載の微細構造体。
【請求項５】
上記微細突起がコロナ放電処理又はプラズマ処理を施されており、当該処理直後の微細突起表面の濡れ張力が５０〜７０ｍＮ／ｍであることを特徴とする請求項１〜４のいずれか１項に記載の微細構造体。
【請求項６】
上記ケイ素を含む化合物が、加水分解によりシラノール基となる基を有することを特徴とする請求項１〜５のいずれか１項に記載の微細構造体。
【請求項７】
上記ケイ素を含む化合物が、ペルフルオロアルキル基又はペルフルオロエーテル基を有することを特徴とする請求項１〜６のいずれか１項に記載の微細構造体。
【請求項８】
上記ケイ素を含む化合物が、ヒドロキシル基、カルボキシル基、アミノ基、アンモニウム基、−ＣＯＯＮａ基、−ＳＯ３Ｎａ基、−ＳＯ３ＮＨ４基、−ＣＯＯＮＨ４基、−ＰＯ３Ｎａ２基及び−ＰＯ３（ＮＨ４）２基から成る群より選ばれた少なくとも１種の極性基を有することを特徴とする請求項１〜７のいずれか１つの項に記載の微細構造体。
【請求項９】
上記基部が、アクリル系樹脂、ポリカーボネート系樹脂、ポリエステル系樹脂、セルロース系樹脂、スチレン系樹脂、塩化ビニル系樹脂、ポリノルボルネン樹脂、シクロオレフィンポリマー樹脂、シクロオレフィンコポリマー樹脂及び非晶質ナイロンから成る群より選ばれた少なくとも１種の樹脂、コポリマー又はポリマーアロイであることを特徴とする請求項１〜８のいずれか１項に記載の微細構造体。
【請求項１０】
上記隣接する微細突起同士の頂部間距離Ｐが３８０ｎｍ以下の一定値であり、且つ上記基部が、アクリル系樹脂、ポリカーボネート系樹脂、ポリエチレンテレフタレート樹脂、スチレン系樹脂、ポリノルボルネン樹脂、シクロオレフィンポリマー樹脂、シクロオレフィンコポリマー樹脂又は非晶質ナイロンから成る透明樹脂であることを特徴とする請求項１〜８のいずれか１項に記載の微細構造体。
【請求項１１】
請求項１〜１０のいずれか１つの項に記載の微細構造体を用いて成ることを特徴とする自動車部品。
【請求項１２】
請求項１〜１０のいずれか１つの項に記載の微細構造体を製造する方法であって、
（Ａ）上記微細突起を有する樹脂製の基部を成形する工程と、（Ｂ）この基部に酸化処理又は放電処理を施して上記微細突起表面に極性基を導入する工程と、（Ｃ）上記微細突起表面にケイ素を含む化合物を被覆して機能層を形成する工程を含むことを特徴とする微細構造体の製造方法。
【請求項１３】
上記放電処理が、コロナ放電処理又はプラズマ処理であることを特徴とする請求項１２に記載の微細構造体の製造方法。
【請求項１４】
上記コロナ放電処理又は上記プラズマ処理における導入ガス中に酸素を０．１ｖｏｌ％以上の割合で含有させることを特徴とする請求項１３に記載の微細構造体の製造方法。
【請求項１５】
上記（Ｃ）工程を、上記（Ｂ）工程の終了後に開始することを特徴とする請求項１２に記載の微細構造体の製造方法。
【請求項１６】
上記（Ｃ）工程を、上記（Ｂ）工程の実施中に開始することを特徴とする請求項１２に記載の微細構造体の製造方法。
【請求項１７】
上記（Ｃ）工程が、（１）上記微細突起表面をケイ素を含む化合物若しくはその溶液中に浸漬する工程、又は（２）上記微細突起表面にケイ素を含む化合物若しくはその溶液を塗布する工程を含むことを特徴とする請求項１２〜１６のいずれか１項に記載の微細構造体の製造方法。
【発明の詳細な説明】
【技術分野】
【０００１】
本発明は、複数の微細突起を有する樹脂製の基部と、それら微細突起を被覆した機能層を備える耐久性に優れた微細構造体、その製造方法、及び該微細構造体を用いた自動車部品に関する。
【背景技術】
【０００２】
ガラスや樹脂表面にスパッタリングなどによって形成された無機化合物の蒸着被膜上に、シラン化合物による処理を行うことで、基材表面とシラン化合物が化学結合を形成し、様々な性能を半永久的に付与することが可能なことは従来より広く知られており、工業的にも広く利用されている。
【０００３】
シラン化合物による処理の例として、ＯＡ機器等に使用される表示画面の前面板や眼鏡レンズ等への処理が挙げられる。表示画面の前面板や眼鏡レンズ等は、人が使用することによって、手垢、指紋、汗及び化粧料等が付着する。従って、その表面をある種のシラン化合物で処理することにより、このような汚れに対して付着しにくく、あるいは汚れを拭き取りやすくする工夫がなされている。
【０００４】
例えば、ガラス板表面にフルオロアルキルシラン化合物層からなる耐汚染性被膜を形成した物品が提案されている（特許文献１及び２参照）。
また、ガラス板表面にフルオロアルキルシラン化合物とポリシロキサン化合物からなる耐汚染性被膜を形成した物品も提案されている（例えば、特許文献３参照）。
【０００５】
更に、建築用の窓等では、雨や泥、排気ガス等による汚れが付着し、基材の透明性が失われるなどの問題を有しているため、耐汚染処理が望まれている。樹脂表面に耐汚染性を付与するには、一般にポリテトラフルオロエチレン、ポリフッ化ビニリデン等のフッ素系の樹脂を表面に被覆するなどの手法がある。
【先行技術文献】
【特許文献】
【０００６】
【特許文献１】特開平２−２４８４８０号公報
【特許文献２】特開平６−１８４５２７号公報
【特許文献３】特開平６−２５６７５６号公報
【発明の概要】
【発明が解決しようとする課題】
【０００７】
しかしながら、かかる従来技術においては、平面上にこれらフッ素系の樹脂をいくら被覆しても、原理上、静止接触角が１２０°を超えることは不可能であるため、例えば、特開平９‐１３７１１７号公報に開示されているように、その性能には限界がある。
更に、従来のシラン化合物被膜はガラス表面にのみ形成が可能であり、一般の樹脂表面上には被膜を形成させても、基材と結合を有していないために簡単に剥離するという欠点があった。
【０００８】
また、樹脂基材上にシラン化合物被膜を形成させる方法も提案されているが、その場合においても、樹脂表面に二酸化珪素などの無機化合物からなる蒸着被膜等を形成させなければならず、その工程が煩雑であり、またコストも高くなるという問題があった。
一方、樹脂表面にフッ素系樹脂を被覆する手法においては、フッ素系の樹脂が基材樹脂との接着性に乏しいために、何らかの化学結合が必要である。シラン化合物は基材と化学結合を形成するための官能基を有しているが、一般の樹脂表面にはシラン化合物と反応するための官能基を有していないことが多い。
【０００９】
本発明は、このような従来技術の有する課題に鑑みてなされたものであり、その目的とするところは、樹脂製の基部を被覆した機能層を有し、耐久性に優れる微細構造体、その製造方法、及び該微細構造体を用いた自動車部品を提供することにある。
【課題を解決するための手段】
【００１０】
本発明者らは、上記目的を達成すべく鋭意検討を重ねた結果、樹脂製の基部に配設された微細突起に、所定のケイ素系化合物を適用することにより、上記目的が達成できることを見出し、本発明を完成するに至った。
【００１１】
すなわち、本発明の微細構造体は、二次元的に連続する複数個の微細突起を有する樹脂製の基部と、この微細突起を被覆した機能層を備えたものであり、隣接する上記微細突起同士の頂部間距離Ｐが５０μｍ以下であり、上記機能層が、ケイ素を含む化合物が上記微細突起の表面に直接化学結合して形成されていることを特徴としている。
【００１２】
また、本発明に係る微細構造体の製造方法は、（Ａ）上記微細突起を有する樹脂製の基部を成形する工程と、（Ｂ）この基部に酸化処理又は放電処理を施して上記微細突起表面に極性基を導入する工程と、（Ｃ）上記微細突起表面にケイ素を含む化合物を被覆して機能層を形成する工程を含むことを内容とするものである。
【００１３】
更に、本発明の自動車部品は、上述の如き微細構造体を用いて成ることを特徴としている。
【発明の効果】
【００１４】
本発明によれば、樹脂製の基部に配設された微細突起に、所定のケイ素系化合物を適用することとしたため、耐久性に優れる微細構造体、その製造方法、及び該微細構造体を用いた自動車部品を提供することができる。
【図面の簡単な説明】
【００１５】
【図１】本発明の第一の実施形態に係る微細構造体を示す断面図である。
【図２】本発明の第二の実施形態に係る微細構造体を示す斜視図である。
【図３】本発明の第三の実施形態に係る微細構造体を示す斜視図である。
【図４】本発明の第四の実施形態に係る微細構造体を示す概略説明図である。
【図５】本発明の第五の実施形態に係る微細構造体を示す概略説明図である。
【発明を実施するための形態】
【００１６】
以下、本発明の実施形態について図面を参照して詳細に説明する。図１は、本発明の第一の実施形態に係る微細構造体を示す断面図、図２は、本発明の第二の実施形態に係る微細構造体を示す斜視図、図３は、本発明の第三の実施形態に係る微細構造体を示す斜視図である。
本発明に係る微細構造体は、二次元的に連続する複数個の微細突起を有する樹脂製の基部と、この微細突起を被覆した機能層を備えたものであり、隣接する上記微細突起同士の頂部間距離Ｐが５０μｍ以下であり、上記機能層は、ケイ素を含む化合物が上記微細突起の表面に直接化学結合して形成されている。
＜構造＞
図１に示すように、第一の実施形態に係る微細構造体は、平板状をなす樹脂製の基部１０と、この基部１０と一体的に成形された微細突起である錐体状突起１２と、この錐体状突起１２を被覆する機能層２０を備えている。
本実施形態に示す錐体状突起１２は円錐台形のものを例として示しているが、角錐台形に形成してもよいことは勿論である。
また、図２に示す第二の実施形態に係る微細構造体の錐体状突起１２は、円錐形に形成したものであり、図３に示す第３の実施形態に係る微細構造体の錐体状突起１２は、角錐形に形成したものである。
なお、図３に示す錐体状突起１２は四角錐形のものを示しているが、これに限るものではなく、例えば三角錐形や五角錐形等に形成することができる。
【００１７】
ここで、『錐体』とは、基本的には平面状の側面を有する角錐（稜線が直線）や直線状の母線を有する円錐を意味する。但し、本発明における錐体状凸部の形状としては、このような正確な意味での円錐や角錐のみならず、先細り形状をなす限り、母線や稜線形状が曲線をなす釣り鐘形や椎の実形、半紡錘形、更には、側面が二次元曲面や三次元曲面を有する角錐状のものであってもよい。
また、成形性や耐破壊性を考慮して、先端部を平坦にしたり、丸みをつけることも可能であり、本発明においては、本来の円錐や角錐とともに、このような形状のものも含めて『錐体状』と称することにする。
【００１８】
図２及び図３に示すように、複数個の錐体状突起１２は二次元的に連なって配置されており、その連続方向ｘとｙとが約９０゜をなしているが、このようないわゆる直交配置に限定されるものではなく、連続方向が約６０゜をなすいわゆる最密配置を採ることも可能である。
【００１９】
また、図１〜３に示す錐体状突起１２は、円形又は多角形の底面を有するが、図１において、その円形底面又は多角形底面に外接する円の径Ｄｂが５０μｍ以下で、且つ、隣接する錐体状突起１２同士の頂部間距離Ｐが５０μｍ以下となるように設けられている。
ここで、頂部間距離Ｐは、錐体状突起１２が錐台の場合、円形又は多角形をなす錐台頂面の直径又は外接円の中心間距離とする。なお、錐体状突起１２が上記の最密配置を採る場合、頂部間距離Ｐとしては、大きい方（ピッチが長い方）を採用する。
また、頂部直径Ｄｔは、円形又は多角形をなす錐台頂面の直径又は外接円の直径とする。
【００２０】
なお、上述の底面における外接円径Ｄｂと頂部間距離Ｐについては、必ずしも同値である必要はない。双方とも上記の５０μｍ以下の範囲内で変動させることができ、任意の錐体状凸部や錐体状凸部間で異ならせることも可能であるが、双方とも５０μｍ以下の範囲内における一定値を採るようにすることが好ましく、双方とも３８０ｎｍ以下の一定値を採るようすることが更に好ましい。
【００２１】
底面における外接円径Ｄｂと頂部間距離Ｐを５０μｍ以下、特にこの範囲内の一定値に制御することにより、製品としての平滑性を保持することができ、外観上の変化を伴わないという利点が得られる。
なお、頂部間距離Ｐを３８０ｎｍ以下、好ましくはこの範囲内の一定値に制御すれば、可視光波長以下の突起ピッチをもつ微細構造となるため、入射光の反射を防止でき、本発明の微細構造体を後述する透明部材に適用できるようになる。
【００２２】
また、頂部直径Ｄｔを３０ｎｍ以下、特にこの範囲内の一定値に制御することが好ましく、これにより、製品としての透明性を損なうこと無く、防汚性、超撥水性及び超親水性といった機能を付与できるという利点が得られる。
【００２３】
更に、本発明の微細構造体においては、頂部直径Ｄｔと頂部間距離ＰをＤ≧０．４Ｐの関係、好ましくはこの範囲内の一定値に制御することで、微細構造体の表面と水との接触面積を減少して、高い静止接触角を得ることが可能となる。
【００２４】
更にまた、本発明の微細構造体においては、錐体状突起１２の高さをＨとした場合（図１参照）、そのアスペクト比（Ｈ／Ｄｂ）を０．２〜１０とすることが好ましい。
かかるアスペクト比を満足させることにより、製品としての機能を損なうこと無く、微細構造体の耐久性と生産性を確保することが容易になる。
【００２５】
本発明の微細構造体においては、その表面、具体的には機能層２０における動摩擦係数が０．０５〜０．２５であることが好ましく、０．０５〜０．２０であることが更に好ましい。このような動摩擦係数を有することにより、長期間に亘って優れた耐破壊性を発現し、良好な耐久性を実現できる。
動摩擦係数が０．２５を超えると、摺動性が悪化して機能層の剥離や破壊を被ることがあり、長期間に亘る撥水性などの諸性能の発現が困難になる。
【００２６】
また、本発明の微細構造体においては、機能層２０を被覆する前の錐体状突起１２の表面における濡れ張力を５０〜７０ｍＮ／ｍとすることが好ましい。
濡れ張力が５０ｍＮ／ｍ未満では、後述するケイ素元素を含む化合物の接着性が発現しないことがある。また、７０ｍＮ／ｍを超えると、錐体状突起１２（本実施形態では基部１０も同じ）を構成する樹脂の分子量低下や微細構造の破壊、脆化に起因した諸性能の耐久性低下が起こることがある。
なお、このような濡れ張力は、代表的には、錐体状凸部にコロナ放電処理やプラズマ処理を施すことによって実現できるが、この点については後述する。
ここで、本実施形態において、『処理直後』とは、上述のように機能層２０を被覆する前の時間帯を意味する。通常、コロナ放電処理やプラズマ処理の終了時点からの経過時間が短いほど濡れ張力が高まる傾向があるが、終了時点から概ね３時間以内を目安とすればよい。
【００２７】
本発明において、上述のような動摩擦係数を実現できるメカニズムの詳細は現時点では明らかではないが、まず動摩擦係数の実現については錐体状突起の濡れ張力が大きな要因となっていると思われる。
そして、この濡れ張力の発現については、典型的には錐体状凸部にコロナ放電処理等を施すことにより、極性基が導入され、Ｗｅｎｚｅｌの式に従っていると推察される。
また、本発明において、上述のような力学的付加に対する耐久性を有するメカニズムの詳細は現時点では明らかではないが、錐体状凸部を構成する樹脂の力学的特性が要因となっていることが考えられる。つまり、最適な材料選定により、外力に対し永久歪みを残さない弾性変形域において、外力のエネルギーを熱エネルギーに変換することで、構造破壊まで至らないと考えられる。
【００２８】
以上に説明した本実施形態の微細構造体において、錐体状突起１２の底面形状は、上述のように円形でも多角形であってもよいが、成形や金型作製の容易さからは円形又は四角形（図２及び図３参照）とすることが好ましい。
また、本実施形態において、基部１０は平板状をなしているが（図１〜図３参照）、これに限定されるものではなく、曲面状であってもよい。
【００２９】
なお、本実施形態において、基部１０と錐体状突起１２は一体成形されているが、これに限定されるものではなく、両部材を別体で形成することも可能である。
更に、図示しない基板を付加し、この基板に、基部と機能層を備える本発明の微細構造体を設置することも可能である。
また、錐体状突起１２は相互に合同の関係にあることが好ましいが、これに限定されず、錐体状突起１２の形状は、目的とする機能発現等に応じて異ならせてもよい。
【００３０】
図４は、本発明の第四の実施形態に係る微細構造体を示す概略説明図、図５は、本発明の第五の実施形態に係る微細構造体を示す概略説明図である。
上記した図１，３に示す実施形態では、錐体状突起１２同士の間や縁部近傍において、基部１０が露出していないものを示しているが、図２に示すように露出していてもよく、更には、かかる錐体状突起１２間に凹部を設けることも可能である。
こうした実施形態においては、図４に示すように、各凹部の底を通る仮想面Ｂ’を想定して、一つの微細突起を囲む複数の凹部の底を順に連結することで区画される面Ｂ’の一部をその微細突起の底面と定める。
また、基部１０は露出していないが各微細突起の根元部が曲面を有する実施形態においても図５に示す様に、隣接する根元部間の底を通る面Ｂ’を仮定し、一つの微細突起を囲む複数の根元部間の底を順に連結することで区画される面Ｂ’の一部をその微細突起の底面と定める。
なお、このような露出部や凹部を設けた際には、これらの部位にも機能層を被覆することが好ましい。
【００３１】
＜材質＞
次に、本発明の微細構造体の材質などについて説明する。
まず、基部１０及び微細突起である錐体状突起１２の材質としては、組成は特に限定されないが、例えば、アクリル系樹脂、ポリカーボネート系樹脂、ポリエチレンテレフタレート等のポリエステル系樹脂、トリアセチルセルロースやジアセチルセルロース等のセルロース系樹脂、スチレン系樹脂、塩化ビニル系樹脂、ポリノルボルネン、ポリエチレンナフタレート、シクロオレフィンコポリマー樹脂又は非晶質ナイロン樹脂、及びこれらのコポリマー並びにポリマーアロイ等が挙げられる。
【００３２】
上述した微細構造体を光透過性が求められる用途、例えば窓ガラスやその他透明部材に用いる場合は、上記底面の外接円径Ｄｂと頂部間距離Ｐをそれぞれ３８０ｎｍ以下の一定値とし、基部の材質をアクリル系樹脂、ポリカーボネート系樹脂、ポリエチレンテレフタレート樹脂、スチレン系樹脂、ポリノルボルネン樹脂、シクロオレフィンコポリマー樹脂又は非晶質ナイロン樹脂とすることが好ましい。
【００３３】
なお、上述の樹脂中には、耐衝撃性向上のためのゴム、耐候性改良のための紫外線吸収剤、その他の改質用に酸化防止剤、着色剤、難燃剤及び帯電防止剤等の各種添加剤を含有させることができる。
【００３４】
次に、機能層２０の材質は、ケイ素を有する化合物を含むものであり、この化合物が錐体状突起１２の表面に化学結合することにより、機能層２０が形成されている。
このケイ素を有する化合物としては、代表的には、シラン化合物、特に含フッ素シラン化合物を挙げることができ、市販のシラン化合物、好ましくは市販の含フッ素シラン化合物を広く用いることができる。
シラン化合物は、撥水性を有するが、化学構造にフッ素を更に含むことで、表面を低エネルギー化することができ、高い静止接触角を実現し得る。また、シラン化合物であることにより、錐体状凸部や基部との密着性を向上でき、撥水性等の諸性能の耐久性を向上することが可能となる。
【００３５】
なお、シラン化合物としては、加水分解によりシラノール基となる基を有するものであれば特に限定されるものではなく、例えば、クロロシラン化合物、アルコキシシラン化合物、アシロキシシラン化合物、シラザン化合物等が挙げられる。
また、上述の基の一分子当たりの個数は特に限定されず、分子の両末端や途中に複数あってもよい。
但し、副生成物の安全性や環境への影響、さらにコストを考慮した場合、アルコキシシラン化合物が特に好ましい。また、単官能、２官能及び３官能性化合物のいずれでもよく、これらの混合物でもよいが、基部との密着性を考慮すると３官能性化合物を用いることがより好ましい。
【００３６】
加水分解によりシラノール基となる基を分子中に少なくとも１個有する化合物としては、例えば、下記のようなものが挙げられる。
ＣＨ３−（ＣＨ２−ＣＨ２−ＣＨ２−Ｏ）ｎ−Ｓｉ（ＯＣＨ３）３  ：ｎ＝２〜４０
ＣＨ３−（ＣＨ２−ＣＨ２−ＣＨ２−Ｏ）ｎ−Ｓｉ（ＯＣＨ２ＣＨ３）３  ：ｎ＝２〜４０
｛ＣＨ３−（ＣＨ２−ＣＨ２−ＣＨ２−Ｏ）ｎ｝２−Ｓｉ（ＯＣＨ３）２  ：ｎ＝２〜４０
｛ＣＨ３−（ＣＨ２−ＣＨ２−ＣＨ２−Ｏ）ｎ｝３−ＳｉＯＣＨ３  ：ｎ＝２〜４０
ＣＨ３−（ＣＨ２）ｎ−Ｓｉ（ＯＣＨ３）３  ：ｎ＝８〜１００
ＣＨ３−（ＣＨ２）ｎ−Ｓｉ（ＯＣＨ２ＣＨ３）３  ：ｎ＝８〜１００
｛ＣＨ３−（ＣＨ２）ｎ｝２−Ｓｉ（ＯＣＨ３）２  ：ｎ＝８〜１００
｛ＣＨ３−（ＣＨ２）ｎ｝２−Ｓｉ（ＯＣＨ２ＣＨ３）２  ：ｎ＝８〜１００
｛ＣＨ３−（ＣＨ２）ｎ｝３−ＳｉＯＣＨ３  ：ｎ＝８〜１００
｛ＣＨ３−（ＣＨ２）ｎ｝３−ＳｉＯＣＨ２ＣＨ３  ：ｎ＝８〜１００
ＣＨ３−（ＣＨ２−ＣＨ２−ＣＨ２−Ｏ）ｎ−ＳｉＣｌ３  ：ｎ＝２〜４０
｛ＣＨ３−（ＣＨ２−ＣＨ２−ＣＨ２−Ｏ）ｎ｝２−ＳｉＣｌ２  ：ｎ＝２〜４０
｛ＣＨ３−（ＣＨ２−ＣＨ２−ＣＨ２−Ｏ）ｎ｝３−ＳｉＣｌ  ：ｎ＝２〜４０
ＣＨ３−（ＣＨ２）ｎ−ＳｉＣｌ３  ：ｎ＝８〜１００
｛ＣＨ３−（ＣＨ２）ｎ｝２−ＳｉＣｌ２  ：ｎ＝８〜１００
｛ＣＨ３−（ＣＨ２）ｎ｝３−ＳｉＣｌ  ：ｎ＝８〜１００
【００３７】
更に、加水分解によりシラノール基となる基を分子中に少なくとも１個有する化合物のなかで、ペルフルオロアルキル基又はペルフルオロエーテル基を有する化合物としては、例えば、下記のようなものが挙げられる。
ＣＦ３−（ＣＦ２−ＣＦ２−ＣＦ２−Ｏ）ｎ−Ｓｉ（ＯＣＨ３）３  ：ｎ＝２〜４０
ＣＦ３−（ＣＦ２−ＣＦ２−ＣＦ２−Ｏ）ｎ−Ｓｉ（ＯＣＨ２ＣＨ３）３  ：ｎ＝２〜４０
｛ＣＦ３−（ＣＦ２−ＣＦ２−ＣＦ２−Ｏ）ｎ｝２−Ｓｉ（ＯＣＨ３）２  ：ｎ＝２〜４０
｛ＣＦ３−（ＣＦ２−ＣＦ２−ＣＦ２−Ｏ）ｎ｝３−ＳｉＯＣＨ３  ：ｎ＝２〜４０
ＣＦ３−（ＣＦ２）ｎ−Ｓｉ（ＯＣＨ３）３  ：ｎ＝８〜１００
ＣＦ３−（ＣＦ２）ｎ−Ｓｉ（ＯＣＨ２ＣＨ３）３  ：ｎ＝８〜１００
｛ＣＦ３−（ＣＦ２）ｎ｝２−Ｓｉ（ＯＣＨ３）２  ：ｎ＝８〜１００
｛ＣＦ３−（ＣＦ２）ｎ｝２−Ｓｉ（ＯＣＨ２ＣＨ３）２  ：ｎ＝８〜１００
｛ＣＦ３−（ＣＦ２）ｎ｝３−ＳｉＯＣＨ３  ：ｎ＝８〜１００
｛ＣＦ３−（ＣＦ２）ｎ｝３−ＳｉＯＣＨ２ＣＨ３  ：ｎ＝８〜１００
ＣＦ３−（ＣＦ２−ＣＦ２−ＣＦ２−Ｏ）ｎ−ＳｉＣｌ３  ：ｎ＝２〜４０
｛ＣＦ３−（ＣＦ２−ＣＦ２−ＣＦ２−Ｏ）ｎ｝２−ＳｉＣｌ２  ：ｎ＝２〜４０
｛ＣＦ３−（ＣＦ２−ＣＦ２−ＣＦ２−Ｏ）ｎ｝３−ＳｉＣｌ  ：ｎ＝２〜４０
ＣＦ３−（ＣＦ２）ｎ−ＳｉＣｌ３  ：ｎ＝８〜１００
｛ＣＦ３−（ＣＦ２）ｎ｝２−ＳｉＣｌ２  ：ｎ＝８〜１００
｛ＣＦ３−（ＣＦ２）ｎ｝３−ＳｉＣｌ  ：ｎ＝８〜１００
【００３８】
また、微細構造体に超親水性を付与するためには、ヒドロキシル基、カルボキシル基、アミノ基、アンモニウム基、−ＣＯＯＮａ基、−ＳＯ３Ｎａ基、−ＳＯ３ＮＨ４基、−ＣＯＯＮＨ４基、−ＰＯ３Ｎａ２基又は−ＰＯ３（ＮＨ４）２基及びこれらの組み合わせに係る極性基を有することが好ましい。
【００３９】
次に、本発明に係る微細構造体の製造方法について説明する。
上述の如く、本発明の微細構造体の製造方法は、上記所定の微細構造体を製造する方法であり、下記の工程を有する。
（Ａ）上記錐体状突起を有する樹脂製の基部を成形する工程
（Ｂ）この基部に酸化処理又は放電処理を施して上記錐体状突起表面にＯＨ基を導入する工程
（Ｃ）上記突起表面にケイ素元素を含む化合物を被覆して機能層を形成する工程
【００４０】
ここで、（Ａ）工程の錐体状凸部を有する基部の作成方法については、特に限定されものではなく、一般的な微細凹凸構造の作成方法である以下の手法を用いることができる。
まず、エレクトロンビームによるリソグラフィーにより、所望構造のシリコン製又はアルミ製の金型を作成し、次に、ナノインプリントとして、離型剤を塗布した金型上に、光硬化性樹脂又は熱硬化性樹脂を基板を介して任意の圧力で所定時間押し当て、所望構造を樹脂に転写する。
この際、光硬化性樹脂を用いる場合は、基板に石英板等のＵＶ透過性を有するものを用い、ＵＶを樹脂に照射することで硬化させる。また、熱硬化性樹脂を用いる場合は、熱伝導性のよい金属性基板を用いて、加熱することで硬化させる。
なお、金型、及び基板は平板状に限らず、ロール状にすることで連続性を向上させたものや、大面積に対応したものを用いることも可能である。
【００４１】
また、（Ｂ）工程については、（Ｃ）工程でのケイ素含有化合物の被覆の前処理に相当し、錐体状凸部の表面にＯＨ基を導入できれば特に限定されるものではないが、コロナ放電処理、フレーム処理、プラズマ放電処理、グロー放電処理、オゾン処理から選ばれた処理方法であり、より好ましくは、特に操作の簡便性などから下記のコロナ放電処理である。
本処理により、微細構造を有する基部の表面に予め付着している離型剤等の付着物を除去し、シラン化合物に代表されるケイ素含有化合物や、ケイ素含有化合物と共有結合可能な水酸基やアミノ系等の極性基をより確実に導入することができる。
【００４２】
＜コロナ放電処理＞
ここで、コロナ放電処理は、気体放電の一種で、気体分子がイオン化して導電性を呈し、そのイオン流によってフィルムなどの対象物の表面を活性化する処理であり、ＥＣ処理、放電処理等として広く用いられている技術である。
放電処理に用いる気体は空気であってもよいが、酸素を０．１ｖｏｌ％以上含めば、窒素、炭酸ガス、アンモニアガス、アルゴンガス及びヘリウムガス等との特殊混合ガスを用いてもよい。
酸素を０．１ｖｏｌ％以上含有させることにより、オゾンラジカルを効率的に生成することができ、この結果、付着物除去と上記極性基の導入が容易となる。
【００４３】
また、コロナ放電処理の際に電極に印加される高周波は特に限定されるものではなく、従来公知の正弦波状の高周波電源発生装置から電圧を電極に印加して発生するコロナを用いて対象物である錐体状突起表面を処理すればよい。
具体的には、コロナ放電度は１〜２０Ｗ／ｃｍ２とすることが好ましく、２〜１０Ｗ／ｃｍ２とすることが更に好ましい。
また、コロナ放電量は１００〜２０００Ｗ・ｍｉｎ／ｍ２とすることが好ましく、３００〜９００Ｗ・ｍｉｎ／ｍ２とすることが更に好ましい。コロナ放電量が１００未満であると表面処理が不十分であり、ケイ素含有化合物の接着性を発現しないことがある。２０００を超えると、樹脂の分子量低下や構造の破壊、脆化に起因した諸性能の耐久性低下が起こることがあり好ましくない。
【００４４】
なお、このようなコロナ放電処理などの処理を行うことにより、上述のように、錐体状突起の表面における濡れ張力を５０〜７０ｍＮ／ｍにすることができる。
【００４５】
＜酸化処理＞
・浸漬法
フィルム表面の活性化を行う表面改質方法としては、特開２００５−８８５７８号公報に記載されているように、アルカリ、酸、界面活性剤等の溶液及び各種溶剤に浸漬する方法を適用することができる。
・ＵＶ照射法
また、特開２００７−１８２５０３号公報に記載されているように、フィルム表面にエキシマ紫外線又は低圧紫外線を照射処理する方法を適用することができる。
【００４６】
次に、（Ｃ）工程は、上述のように処理を施した錐体状突起表面にケイ素含有化合物を被覆して機能層を形成する工程であるが、具体的には、所定のシラン化合物を塗布した後、熱処理を行い、機能層を形成する。
【００４７】
＜塗布方法＞
ケイ素含有化合物を塗布する方法としては、特に限定されるものではなく、スプレー塗装、バーコーター塗装、スピン塗装、浸漬塗装、ロールコート塗装、グラビアコート塗装、カーテンフロー塗装、バーコート塗装、ブレードコート塗装、ダイコート塗装、リバースロールコート塗装、及びスリットコート塗装などの通常のコーティング作業で用いられる方法が挙げられる。
この際、被覆し易くするため又は機能層の膜厚を調整するために、ケイ素含有化合物を各種溶剤で任意の濃度に希釈しても構わない。溶剤としては、具体的にはペルフルオロエーテル、ハイドロフルオロエーテル、ペルフルオロポリエーテル及びハイドロフルオロポリエーテルなどを用いることができる。
【００４８】
＜熱処理方法＞
ケイ素含有化合物と錐体状突起との間に化学結合、典型的には共有結合を生じさせることができれば限定されるものではなく、通常の加熱・昇温処理で十分である。
また、かかる熱処理を行う雰囲気は空気中でもアルゴンガス等の不活性ガス中でもいずれでもよい。
熱処理温度は基部、基板ないしは錐体状突起が熱変形、又は熱劣化しない温度であれば、特に限定されるものではないが、８０〜１３０℃程度が好ましい。熱処理時間は、熱処理温度にもよるが、５分〜１２０分程度とすることが好ましい。
【００４９】
形成される機能層の厚みは、特に限定されるものではないが、１〜２０μｍが好ましい。
１μｍ未満では、ケイ素含有化合物との反応性を高める効果が得難い。また、２０μｍを超えると、機能層に亀裂が入ることなどがあり、層強度の観点から好ましくない。
なお、無機化合物微粒子を含む硬化被膜を形成したフィルムは防眩性フィルムとしてよく用いられる。
【００５０】
なお、本発明の製造方法においては、（Ｂ）工程での処理中に、錐体状凸部にケイ素含有化合物の被覆（（Ｃ）工程）を開始してもよい。この場合、突起表面の濡れ張力過小化を抑制し、錐体状凸部（又は基部）と機能層との密着性を確保することが容易となり、また、（Ｂ）、（Ｃ）両工程の総所要時間を短縮できるので生産性を高めることができる。
一方、（Ｂ）工程での処理終了時にケイ素含有化合物の被覆（（Ｃ）工程）を開始してもよい。この場合、突起表面の濡れ張力の過大化を抑制し、錐体状凸部（又は基部）を構成する樹脂の分子量低下や微細構造の破壊、脆化に起因した諸性能の耐久性低下を防止することが容易となる。
更には、（Ｃ）の工程において、（１）上記微細突起表面をケイ素を含む化合物若しくはその溶液中に浸漬する工程、又は（２）上記微細突起表面にケイ素を含む化合物若しくはその溶液を塗布する工程を含むようにしてもよい。
具体的には、錐体状凸部表面をケイ素を含む化合物又はその溶液を塗布したりしてもよい。これらの方法によれば、処理用に特殊な装置を導入しなくても、比較的簡素な装置でケイ素含有化合物を被覆することができるので、製造・生産性やコスト上有利である。
【００５１】
以上のような処理を経て得られる本発明の微細構造体は、上述の如く、好ましくは動摩擦係数が０．０５〜０．２５となり、更に好ましくは０．０５〜０．２０となる。
このような動摩擦係数を有することにより、長期間に亘って優れた耐破壊性を発現し、良好な耐久性を実現できる。
また、本発明の製造方法によって得られる微細構造体は、超撥水性や超親水性等の機能を有する機能層が高密度に被覆されており、その耐久性にも優れている。
これは、前処理により、微細構造を有する基部の表面に予め付着している離型剤等の付着物を除去し、ケイ素含有化合物、代表的にはシラン化合物が共有結合可能な水酸基やアミノ基等の極性基が高密度に導入されているために、機能性を付与する化合物がより高密度に被覆されるためである。
【００５２】
次に、本発明の自動車部品について説明する。
本発明の自動車部品は、以上に説明した本発明の微細構造体を用いて構成されるものであり、具体的には、その撥水性や防汚性を活かして、ウィンドウシールド、リアウィンドウ、サイドウィンドウ及びルーフなどの透明開口部や、サイドミラー、ライト部、カメラレンズ部、カメラレンズカバー部、ホイール、ボディ部及びバンパー部などの外側に適用可能な撥水性フィルムや防汚性フィルム、その親水性や防曇性を活かして、上記透明開口部や、ライト部、カメラレンズ部、カメラレンズカバー部の車室内側、バックミラー表面に適用可能な親水性フィルムや防曇フィルムなどを挙げることができる。
【実施例】
【００５３】
以下、本発明について実施例及び比較例により更に詳細に説明するが、本発明はこれらの実施例に限定されるものではない。なお、以下に示す実施例において、各種の物性の評価試験方法は以下の通りである。
【００５４】
（１）静止接触角：接触角計（ＣＡ−Ａ型：協和界面化学製）を使用し、室温下で６μｌの水滴を針先につくり、これを測定試料の表面に触れさせて液滴をつくった。このときに生ずる液滴と面との角度を測定し、三点プロット（θ／２方）で５点測定し、これらの値の平均値を静止接触角とした。
（２）耐久接触角：３０×３０ｍｍの圧子にキャンパス布を設置し、基材の表面を１０００往復摺動後に、上述した静止接触角の測定方法で純水に対する静止接触角を５点測定し、これらの値の平均値を耐久接触角とした。
（３）動摩擦係数：表面性試験機（ＨＥＩＤＥＮ  Ｔｙｐｅ  １４Ｗ：新東化学（株）製）を使用し、２０×２０ｍｍのアクリル製圧子にＰＥＴフィルムを固定し、５０×１００ｍｍのサンプルに設置し、送り速度１００ｍｍ／ｍｉｎ、送り長さ７０ｍｍ、荷重０．１ｋｇｆ／ｃｍ２にて測定した。
（４）コロナ処理後の濡れ張力測定：コロナ処理後、測定試料表面に、ぬれ張力試験用混合液（和光純薬（株）製）Ｎｏ．５０〜７３を麺棒で５ｃｍ付着後、２秒間静置し、目視にて変化がない試薬のぬれ張力を測定値とした。
【００５５】
＜一の微細構造体の仕様＞
以下の実施例等に用いた一の微細構造体の仕様を表１に示す。
【００５６】
【表１】
2010228443.tif 000003
【００５７】
（実施例１）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表１に示すように、Ｐが１００ｎｍ、Ｄｔが３０ｎｍ、Ｈが２００ｎｍの円錘台状をなす微細構造１が六方細密状態（Ｄｂ：１００ｎｍ）に配列された微細構造を片面に備えた成形体を作製した。
コロナ放電処理装置を用い、微細構造面に下記の＜条件１＞でコロナ放電処理し、下記の＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００５８】
［化合物］
＜化合物１＞
ＣＦ３−（ＣＦ２−ＣＦ２−ＣＦ２−Ｏ）ｎ−Ｓｉ（ＯＣＨ２ＣＨ３）３：ｎ＝２〜４０
＜化合物２＞
（ＣＨ３ＣＨ２Ｏ）３Ｓｉ−Ｏ−（ＣＦ２−ＣＦ２−ＣＦ２−Ｏ）ｎ−Ｓｉ（ＯＣＨ２ＣＨ３）３  ：ｎ＝２〜４０
＜化合物３＞
（ＣＨ３ＣＨ２Ｏ）３Ｓｉ−Ｏ−（ＣＨ２−Ｏ）―ＣＯＯＮａ  ：ｎ＝２〜４０
【００５９】
［コロナ放電処理条件］
＜条件１＞
空気中、湿度４０％、２５℃、放射量４８０Ｗ・ｍｉｎ／ｍ２、放電度１４．４Ｗ／ｃｍ２
＜条件２＞
１ｖｏｌ％Ｏ２／９９．９ｖｏｌ％Ｎ２、湿度４０％、２５℃、放射量４８０Ｗ・ｍｉｎ／ｍ２、放電度１４．４Ｗ／ｃｍ２
＜条件３＞
空気中、湿度４０％、２５℃、放射量１６００Ｗ・ｍｉｎ／ｍ２、放電度４８Ｗ／ｃｍ２
【００６０】
（実施例２）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表１に示すように、Ｐが１５０ｎｍ、Ｄｔが４０ｎｍ、Ｈが２００ｎｍの円錘台状をなす微細構造２が六方細密状態（Ｄｂ：１５０ｎｍ）に配列された微細構造を片面に備えた成形体を作製した。コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００６１】
（実施例３）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表１に示すように、Ｐが２００ｎｍ、Ｄｔが６０ｎｍ、Ｈが２００ｎｍの円錘台状をなす微細構造３が六方細密状態（Ｄｂ：２００ｎｍ）に配列された微細構造を片面に備えた成形体を作製した。コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００６２】
（実施例４）
実施例１に対し、＜化合物１＞を＜化合物２＞に変えた以外は同様の操作を行い、本実施例の微細構造体を作成した。
【００６３】
（実施例５）
実施例１に対し、＜条件１＞を＜条件２＞に変えた以外は同様の操作を行い、本実施例の微細構造体を作成した。
【００６４】
（実施例６）
実施例１に対し、＜条件１＞を＜条件２＞に、＜化合物１＞を＜化合物２＞に変えた以外は同様の操作を行い、本実施例の微細構造体を作成した。
【００６５】
（実施例７）
実施例１に対し、コロナ放電処理を行わないこと以外は同様の操作を行い、本実施例の微細構造体を作成した。
【００６６】
（実施例８）
実施例１に対し、＜条件１＞を＜条件３＞に変えた以外は同様の操作を行い、本実施例の微細構造体を作成した。
【００６７】
（実施例９）
実施例１に対し、＜化合物１＞を＜化合物３＞に変えた以外は同様の操作を行い、本実施例の微細構造体を作成した。
【００６８】
（実施例１０）
実施例１に対し、＜条件１＞を＜条件２＞に、＜化合物１＞を＜化合物３＞に変えた以外は同様の操作を行い、本実施例の微細構造体を作成した。
【００６９】
（比較例１）
実施例１に対し、電子線描画装置で作成した金型に変えて平面の金型を用い、コロナ放電処理を行わないこと以外は同様の操作を行い、本比較例の微細構造体を作成した。
【００７０】
（比較例２）
実施例１に対し、電子線描画装置で作成した金型に変えて平面の金型を用いること以外は同様の操作を行い、本比較例の微細構造体を作成した。
【００７１】
（比較例３）
実施例１に対し、電子線描画装置で作成した金型に変えて平面の金型を用い、コロナ放電処理を行わず、＜化合物１＞を＜化合物３＞に変えた以外は同様の操作を行い、本比較例の微細構造体を作成した。
【００７２】
（比較例４）
実施例１に対し、電子線描画装置で作成した金型に変えて平面の金型を用い、＜化合物１＞を＜化合物３＞に変えた以外は同様の操作を行い、本比較例の微細構造体を作成した。
【００７３】
（比較例５）
実施例１に対し、コロナ放電処理を行わず、シラン化合物の塗布を行わないこと以外は同様の操作を行い、本比較例の微細構造体を作成した。
【００７４】
得られた一の微細構造体について、上記方法で測定を行った結果を表２に示す。
この結果、本発明の範囲である実施例１〜８においては、いずれも水との静止接触角が１３４°以上であり、水の付着が起こりにくいものとなった。特に実施例１〜５においては、耐久接触角も１４５°以上である。これは微細構造を有し、かつコロナ放電処理とシラン化合物の最適化により、基部とシラン化合物の密着性が良好であるためである。これに対し、比較例１、２は微細構造ではないため、撥水性は低い。
実施例９、１０は、いずれも水との静止接触角が１０°以下であり、高い防曇性を示した。これは微細構造を有し、かつコロナ放電処理とシラン化合物の最適化により、基部とシラン化合物の密着性が良好であるためである。これに対し、比較例３、４は微細構造ではないため、親水性は低く、従って防曇性も低い。
なお、実施例１〜１０ではＨ／Ｐが０．２〜１０の範囲であることが、耐久性（耐久接触角）に寄与していると考えられる。また、実施例１〜６，９，１０では放電処理後の微細突起の濡れ張力が５０〜７０ｍＮ／ｍの範囲にあることが、各々化合物の接着性（静止接触角）や耐久性（耐久接触角）に寄与していると考えられる．
【００７５】
【表２】
2010228443.tif 000004
【００７６】
＜他の微細構造体の仕様＞
表３は、以下の実施例に用いた他の微細構造体の仕様を示したもの、表４は、当該他の微細構造体について、上記方法で測定を行った結果を示したものである。
本実施例に示す他の微細構造体は、突起先端部と根元部とを曲面により形成したモスアイ型と称されるものである。なお、表４において示す＜条件１＞と＜化合物１＞は、上記一の微細構造体において記述したものと同等のものであるので、本実施例においては、その詳細な説明を省略する。
【００７７】
【表３】
2010228443.tif 000005
【００７８】
【表４】
2010228443.tif 000006
【００７９】
（実施例１１）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表３に示すように、Ｐが１００ｎｍ、Ｄｔが３５ｎｍ、Ｈが２００ｎｍの微細構造４を六方細密状態（Ｄｂ：１００ｎｍ）にして片面に配列した成形体を作製した。
コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００８０】
（実施例１２）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表３に示すように、Ｐが２００ｎｍ、Ｄｔが７５ｎｍ、Ｈが２０００ｎｍの微細構造５を六方細密状態（Ｄｂ：２００ｎｍ）にして片面に配列した成形体を作製した。
コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００８１】
（実施例１３）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表３に示すように、Ｐが２００ｎｍ、Ｄｔが１０ｎｍ、Ｈが２０００ｎｍの微細構造６を六方細密状態（Ｄｂ：２００ｎｍ）にして片面に配列した成形体を作製した。
コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００８２】
（実施例１４）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表３に示すように、Ｐが２００ｎｍ、Ｄｔが５ｎｍ、Ｈが２０００ｎｍの微細構造７を六方細密状態（Ｄｂ：２００ｎｍ）にして片面に配列した成形体を作製した。
コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００８３】
（実施例１５）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表３に示すように、Ｐが２００ｎｍ、Ｄｔが５ｎｍ、Ｈが２２００ｎｍの微細構造８を六方細密状態（Ｄｂ：２００ｎｍ）にして片面に配列した成形体を作製した。
コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００８４】
（実施例１６）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表３に示すように、Ｐが１００ｎｍ、Ｄｔが４５ｎｍ、Ｈが２００ｎｍの微細構造９を六方細密状態（Ｄｂ：１００ｎｍ）にして片面に配列した成形体を作製した。
コロナ放電処理装置を用い、微細構造面に＜条件１＞でコロナ放電処理し、シラン化合物である＜化合物１＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
【００８５】
得られた他の微細構造体について上記方法で測定を行った結果、表４に示すように、本発明の範囲である実施例１１〜１６においては、いずれも水との静止接触角が１４３°以上であり、水の付着が起こりにくいものとなった。また、いずれの実施例１１〜１６においても、耐久接触角が１４３°以上である。これは微細構造を有し、かつコロナ放電処理とシラン化合物の最適化により、基部とシラン化合物の密着性が良好であるためである。
【００８６】
（実施例１７）
市販の電子線描画装置で作成した金型を使用して、金型と基材であるＰＥＴフィルムの間に紫外線硬化アクリル樹脂（東亜合成（株）  ＰＡＫ０１）を流し込み、ＰＥＴフィルム側から紫外線を照射し固化させ、これによって、表３に示すように、Ｐが１００ｎｍ、Ｄｔが４０ｎｍ、Ｈが２００ｎｍの微細構造１０を六方細密状態（Ｄｂ：１００ｎｍ）にして片面に配列した成形体を作製した。
コロナ放電処理装置を用い、微細構造面に＜条件１＞でコロナ放電処理し、シラン化合物である＜化合物２＞の０．１％ハイドロフルオロエーテル（３Ｍ製  ノベック  ＨＦＥ−７１００）溶液を表面にグラビアコーターを用いて厚さ３０μｍとなるように塗布し、乾燥炉で１２０℃、５分間乾燥させ、微細構造体を作成した。
得られた他の微細構造体について上記方法で測定を行った結果、表４に示すように、本発明の範囲である実施例１１〜１７においては、いずれも水との静止接触角が１４２°以上であり、水の付着が起こりにくいものとなった。また、いずれの実施例１１〜１７においても、耐久接触角が１４０°以上である。これは微細構造を有し、かつコロナ放電処理とシラン化合物の最適化により、基部とシラン化合物の密着性が良好であるためである。
なお、実施例１１〜１４、１６、１７ではＨ／Ｐが０．２〜１０の範囲にあることが、耐久性（耐久接触角）に寄与していると考えられる。また、実施例１１、１３〜１７では放電処理後の微細突起の濡れ張力が５０〜７０ｍＮ／ｍの範囲にあることが、実施例１１〜１３、１５では動摩擦係数が０．０５〜０．２５の範囲にあることが、各々化合物の接着性（静止接触角）や耐久性（耐久接触角）に寄与していると考えられる。同様に、実施例１６、１７においては、頂部直径Ｄｔと頂部間距離ＰとがＤｔ≧０．４Ｐの関係にあることが、微細構造体の表面と水との接触面積を減少して、高い静止接触角を得ることに寄与していると考えられる。
【００８７】
なお、本発明は上述した実施形態に限るものではない。例えば上記した実施形態においては、錐体状突起とした微細突起を例として説明したが、その形態に限るものではないことを付記する。
なお、本発明は上述した実施形態に限るものではなく、次のような変形実施が可能である。
【符号の説明】
【００８８】
１０    基部
１２    微細突起（錐体状突起）
２０    機能層
Ｄｂ    底面の外接円径
Ｄｔ    頂部直径
Ｐ      頂部間距離
【図１】
2010228443.tif 000007
【図２】
2010228443.tif 000008
【図３】
2010228443.tif 000009
【図４】
2010228443.tif 000010
【図５】
2010228443.tif 000011